(57)【要約】【課題】高い表面硬度、耐久性及び耐溶剤性を有するフィルムインサート成形品の提供。【解決手段】少なくとも、アリルエステル樹脂層、接着剤層、熱可塑性樹脂層をこの順で含む積層体からなるフィルムインサート成形品。アリルエステル樹脂層はアリルエステル樹脂組成物の硬化物であり、アリルエステル樹脂組成物が一般式（２）で示される基を末端基として有し、かつ一般式（３）で示される構造を構成単位として有するアリルエステルオリゴマーを含むものであることが好ましい。2018103446.tif 000013【選択図】図１
2018103446.tif 000002
【特許請求の範囲】
【請求項１】
少なくとも、アリルエステル樹脂層、接着剤層、熱可塑性樹脂層をこの順で含む積層体からなることを特徴とするフィルムインサート成形品。
【請求項２】
前記アリルエステル樹脂層がアリルエステル樹脂組成物の硬化物であり、前記アリルエステル樹脂組成物が一般式（２）
【化１】
2018103446.tif 000011
（式中、Ｒ3はアリル基またはメタリル基を表し、Ａ2はジカルボン酸に由来する脂環式構造または芳香環構造を有する有機残基を表し、同一分子中に存在する複数のＲ3及びＡ2は互いに同一でも異なっていても良い。）で示される基を末端基として有し、かつ一般式（３）
【化２】
2018103446.tif 000012
（式中、Ａ3はジカルボン酸に由来する脂環式構造または芳香環構造を有する有機残基を表し、Ｘは多価アルコールから誘導された有機残基を表し、同一分子中にＡ3及びＸが複数存在する場合には複数のＡ3及びＸは互いに同一でも異なっていても良い。Ｘが３価以上のアルコールから誘導された有機残基を表す場合、２個のヒドロキシル基はエステル結合により主鎖の一部を構成するが、残りの１以上のヒドロキシル基はその一部またはすべてがエステル結合によって、さらに上記一般式（２）で示される基を末端基とし、上記一般式（３）で示される構造を構成単位とする分岐構造を有していても良い。）で示される構造を構成単位として有するアリルエステルオリゴマーを含むものである請求項１に記載のフィルムインサート成形品。
【請求項３】
前記アリルエステル樹脂層と前記接着剤層の間に少なくとも１層のプライマー層を有する請求項１または２に記載のフィルムインサート成形品。
【請求項４】
前記プライマー層が着色剤を含有する請求項３に記載のフィルムインサート成形品。
【請求項５】
前記アリルエステル樹脂層と前記プライマー層の間、あるいは前記プライマー層と前記接着剤層の間に少なくとも１層の加飾層を有する請求項３または４に記載のフィルムインサート成形品。
【請求項６】
前記アリルエステル樹脂層の少なくとも一方の面に機能層を有する請求項１〜５のいずれかに記載のフィルムインサート成形品。
【請求項７】
前記機能層がハードコート層、高屈折率層、導電層、活性エネルギー線遮蔽層、赤外線遮蔽層、磁性層、強磁性層、誘電体層、強誘電体層、エレクトロクロミック層、エレクトロルミネッセンス層、絶縁層、光吸収層、光選択吸収層、反射層、反射防止層、防眩層、撥水層、親水層、抗菌層、触媒層及び光触媒層からなる群から選択されるいずれかである請求項１〜６のいずれかに記載のフィルムインサート成形品。
【請求項８】
アリルエステル樹脂フィルムの一方の面に少なくとも１層の接着剤層を形成することを含むフィルムインサート成形用フィルムを製造する第１工程、及び得られたフィルムインサート成形用フィルムを、一対の成形用金型のキャビティ内に挿入し、前記接着剤層側から、加熱加圧により溶融した熱可塑性樹脂を充填する第２工程を含むことを特徴とするフィルムインサート成形品の製造方法。
【請求項９】
フィルムインサート成形用フィルムを製造する第１工程が、アリルエステル樹脂フィルムの少なくとも一方の面に少なくとも１層のプライマー層を形成し、次いでプライマー層の上面に少なくとも１層の接着剤層を形成することを含む、請求項８に記載のフィルムインサート成形品の製造方法。
【請求項１０】
アリルエステル樹脂フィルムの少なくとも一方の面に機能層を設ける工程を含む請求項８または９に記載のフィルムインサート成形品の製造方法。
【発明の詳細な説明】
【技術分野】
【０００１】
本発明はフィルムインサート成形品及びフィルムインサート成形品の製造方法に関する。さらに詳しく言えば、優れた硬度、耐久性、耐溶剤性を有するアリルエステル樹脂フィルムを表面に有するフィルムインサート成形品及びフィルムインサート成形品の製造方法に関する。
【背景技術】
【０００２】
従来、ポリカーボネート樹脂やＡＢＳ樹脂（アクリロニトリル−ブタジエン−スチレン共重合樹脂）等の熱可塑性樹脂の射出成形品は、ガラスや金属に比べ軽量で、形状の自由度の高さから、輸送機器、生活家電、電子機器等の様々な用途で使用されてきた。一般的に射出成形に使用される熱可塑性樹脂は硬度、耐溶剤性に乏しいため、射出成形後に射出成形品の表面をコーティングにより改質する方法やＰＥＴフィルム（ポリエチレンテレフタレート）やアクリル樹脂製フィルムを射出成形時に成形品の表面に付与するフィルムインサート成形が適応されてきた（特許文献１）。
【０００３】
また、射出成形品に意匠性を付与するために、射出成形品の表面を塗装することや、フィルムインサート成形時に加飾層付のフィルムを使用することが行われてきた。
【０００４】
ところが、これまでの射出成形品、フィルムインサート成形品は耐傷つき性、耐溶剤性が十分とは言い切れず、使用時に傷つきや白化等の意匠性の低下の問題があり、硬度、耐溶剤性に優れた成形品が強く望まれていた。
【先行技術文献】
【特許文献】
【０００５】
【特許文献１】特開２０００−１６７８６９号公報
【発明の概要】
【発明が解決しようとする課題】
【０００６】
本発明の課題は高い表面硬度、耐久性及び耐溶剤性を有するフィルムインサート成形品を提供することにある。
【課題を解決するための手段】
【０００７】
本発明は以下の［１］〜［１０］に関する。
［１］少なくとも、アリルエステル樹脂層、接着剤層、熱可塑性樹脂層をこの順で含む積層体からなることを特徴とするフィルムインサート成形品。
［２］前記アリルエステル樹脂層がアリルエステル樹脂組成物の硬化物であり、前記アリルエステル樹脂組成物が一般式（２）
【化１】
2018103446.tif 000003
（式中、Ｒ3はアリル基またはメタリル基を表し、Ａ2はジカルボン酸に由来する脂環式構造または芳香環構造を有する有機残基を表し、同一分子中に存在する複数のＲ3及びＡ2は互いに同一でも異なっていても良い。）で示される基を末端基として有し、かつ一般式（３）
【化２】
2018103446.tif 000004
（式中、Ａ3はジカルボン酸に由来する脂環式構造または芳香環構造を有する有機残基を表し、Ｘは多価アルコールから誘導された有機残基を表し、同一分子中にＡ3及びＸが複数存在する場合には複数のＡ3及びＸは互いに同一でも異なっていても良い。Ｘが３価以上のアルコールから誘導された有機残基を表す場合、２個のヒドロキシル基はエステル結合により主鎖の一部を構成するが、残りの１以上のヒドロキシル基はその一部またはすべてがエステル結合によって、さらに上記一般式（２）で示される基を末端基とし、上記一般式（３）で示される構造を構成単位とする分岐構造を有していても良い。）で示される構造を構成単位として有するアリルエステルオリゴマーを含むものである前記１に記載のフィルムインサート成形品。
［３］前記アリルエステル樹脂層と前記接着剤層の間に少なくとも１層のプライマー層を有する前記１または２に記載のフィルムインサート成形品。
［４］前記プライマー層が着色剤を含有する前記３に記載のフィルムインサート成形品。
［５］前記アリルエステル樹脂層と前記プライマー層の間、あるいは前記プライマー層と前記接着剤層の間に少なくとも１層の加飾層を有する前記３または４に記載のフィルムインサート成形品。
［６］前記アリルエステル樹脂層の少なくとも一方の面に機能層を有する前記１〜５のいずれかに記載のフィルムインサート成形品。
［７］前記機能層がハードコート層、高屈折率層、導電層、活性エネルギー線遮蔽層、赤外線遮蔽層、磁性層、強磁性層、誘電体層、強誘電体層、エレクトロクロミック層、エレクトロルミネッセンス層、絶縁層、光吸収層、光選択吸収層、反射層、反射防止層、防眩層、撥水層、親水層、抗菌層、触媒層及び光触媒層からなる群から選択されるいずれかである前記１〜６のいずれかに記載のフィルムインサート成形品。
［８］アリルエステル樹脂フィルムの一方の面に少なくとも１層の接着剤層を形成することを含むフィルムインサート成形用フィルムを製造する第１工程、及び得られたフィルムインサート成形用フィルムを、一対の成形用金型のキャビティ内に挿入し、前記接着剤層側から、加熱加圧により溶融した熱可塑性樹脂を充填する第２工程を含むことを特徴とするフィルムインサート成形品の製造方法。
［９］フィルムインサート成形用フィルムを製造する第１工程が、アリルエステル樹脂フィルムの少なくとも一方の面に少なくとも１層のプライマー層を形成し、次いでプライマー層の上面に少なくとも１層の接着剤層を形成することを含む、前記８に記載のフィルムインサート成形品の製造方法。
［１０］アリルエステル樹脂フィルムの少なくとも一方の面に機能層を設ける工程を含む前記８または９に記載のフィルムインサート成形品の製造方法。
【発明の効果】
【０００８】
本発明のフィルムインサート成形品は高い表面硬度、耐久性及び耐溶剤性を有する。また、表面層を構成するアリルエステル樹脂層は優れた透明性を有するため、下層部の意匠性を損なわず、耐傷つき性を付与することもできる。
【図面の簡単な説明】
【０００９】
【図１】本発明の一実施態様のフィルムインサート成形品の断面図。
【図２】本発明の他の実施態様のフィルムインサート成形品の断面図。
【図３】本発明の他の実施態様のフィルムインサート成形品の断面図。
【図４】本発明の一実施態様で使用するフィルムインサート成形用フィルムの断面図。
【図５】本発明の他の一実施態様で使用するフィルムインサート成形用フィルムの断面図。
【図６】本発明の他の一実施態様で使用するフィルムインサート成形用フィルムの断面図。
【図７】本発明の他の一実施態様で使用するフィルムインサート成形用フィルムの断面図。
【図８】本発明の他の一実施態様で使用するフィルムインサート成形用フィルムの断面図。
【図９】本発明の他の一実施態様で使用するフィルムインサート成形用フィルムの断面図。
【図１０】本発明の他の一実施態様で使用するフィルムインサート成形用フィルムの断面図。
【図１１】本発明の他の一実施態様で使用するフィルムインサート成形用フィルムの断面図。
【図１２】本発明の他の一実施態様で使用するフィルムインサート成形用フィルムの断面図。
【図１３】本発明の一実施態様で使用するフィルムインサート成形用フィルムに加飾層を部分的に設ける場合の模式図。
【図１４】本発明の一実施態様で使用するフィルムインサート成形用フィルムの製造フロー図。
【図１５】フィルムインサート成形法の概念模式図。
【発明を実施するための形態】
【００１０】
（Ｉ）フィルムインサート成形品
本発明の一実施態様におけるフィルムインサート成形品は、少なくとも、アリルエステル樹脂層１、接着剤層２、熱可塑性樹脂層３をこの順で含む積層体からなる（図１）。アリルエステル樹脂層１と接着剤層２との間にはプライマー層４が設けられていてもよい（図２）。また、プライマー層４と接着剤層２との間に加飾層５が設けられていてもよい（図３）。加飾層はアリルエステル樹脂層と接着剤層との間に設けることもできる（図示せず）。
【００１１】
［アリルエステル樹脂層］
アリルエステル樹脂層はアリルエステル樹脂からなる層であり、前記アリルエステル樹脂とはアリルエステル樹脂組成物の硬化物である。一般的に、「アリルエステル樹脂」は硬化する前のプレポリマー（オリゴマーや添加剤、モノマーを含む。）を指す場合とその硬化物を示す場合の二通りの場合があるが、本明細書中では「アリルエステル樹脂」は硬化物を示し、「アリルエステル樹脂組成物」は硬化前のプレポリマーを示すものとする。
【００１２】
アリルエステル樹脂層の厚さは０．１〜１ｍｍであり、０．１〜０．８ｍｍの範囲が好ましく、０．１〜０．５ｍｍの範囲がより好ましい。アリルエステル樹脂層の厚さが０．１ｍｍ以上であると硬度の高いフィルムインサート成形品が得られ、また加飾層を設けた際の見た目の質感も向上する。アリルエステル樹脂層の厚さが１ｍｍ以下であると製品コストを抑えることができる。アリルエステル樹脂層は、フィルム状のアリルエステル樹脂（アリルエステル樹脂フィルム）を後述のインサート成形により、フィルムインサート成形品である積層体に組み込まれる。
【００１３】
一般的に、フィルムは膜厚が２５０μｍ未満のものを指し、シートは厚みが２５０μｍ以上のものを指すが、両者の区別は厳密なものではない。本明細書では、単に「フィルム」と表現してもシート領域の厚さのものも含まれる。
【００１４】
［アリルエステル樹脂組成物］
アリルエステル樹脂組成物はアリル基またはメタリル基（以降、両者を併せて（メタ）アリル基と言う場合がある。）とエステル構造を有する化合物を主な硬化成分として含有する組成物である。
【００１５】
（メタ）アリル基とエステル構造を有する化合物は、
（１）（メタ）アリル基及び水酸基を含む化合物（以下、（メタ）アリルアルコールと総称する。）とカルボキシル基を含む化合物とのエステル化反応、
（２）（メタ）アリル基及びカルボキシル基を含む化合物と水酸基を含む化合物とのエステル化反応、または
（３）（メタ）アリルアルコールとジカルボン酸からなるエステル化合物と多価アルコールとのエステル交換反応
により得ることができる。カルボキシル基を含む化合物がジカルボン酸とジオールとのオリゴエステルである場合には、末端のみ（メタ）アリルアルコールとのエステルとすることもできる。
【００１６】
上記（３）の（メタ）アリルアルコールとジカルボン酸からなるエステル化合物の具体例としては、一般式（１）
【化３】
2018103446.tif 000005
（式中、Ｒ1及びＲ2は、それぞれ独立して水素原子またはメチル基を表し、Ａ1はジカルボン酸に由来する脂環式構造または芳香環構造を有する有機残基を表す。）
で示される化合物が挙げられる。この化合物は後述の反応性希釈剤（反応性モノマー）としてアリルエステル樹脂組成物に含まれてもよい。一般式（１）中のＡ1は後述の一般式（２）及び一般式（３）におけるＡ2及びＡ3と同様のものが好ましい。
【００１７】
アリルエステル樹脂組成物の主な硬化成分である（メタ）アリル基とエステル構造を有する化合物としては、アリル基及び／またはメタリル基を末端基として有し、多価アルコールとジカルボン酸とから形成されたエステル構造を有するアリルエステル化合物（以下、「アリルエステルオリゴマー」と記載することがある。）であることが好ましい。
【００１８】
アリルエステル樹脂組成物は、後述する硬化剤、反応性モノマー、添加剤、その他ラジカル反応性の樹脂成分等を含有することができる。
【００１９】
［アリルエステルオリゴマー］
アリルエステルオリゴマーとしては、下記一般式（２）で示される基を末端基として有し、かつ下記一般式（３）で示される構造を構成単位として有する化合物が好ましい。
【化４】
2018103446.tif 000006
式中、Ｒ3はアリル基またはメタリル基を表し、Ａ2はジカルボン酸に由来する脂環式構造または芳香環構造を有する有機残基を表し、同一分子中に存在する複数のＲ3及びＡ2は互いに同一でも異なっていても良い。
【化５】
2018103446.tif 000007
式中、Ａ3はジカルボン酸に由来する脂環式構造または芳香環構造を有する有機残基を表し、Ｘは多価アルコールから誘導された有機残基を表し、同一分子中にＡ3及びＸが複数存在する場合には複数のＡ3及びＸは互いに同一でも異なっていても良い。Ｘが３価以上のアルコールから誘導された有機残基を表す場合、２個のヒドロキシル基はエステル結合により主鎖の一部を構成するが、残りの１以上のヒドロキシル基はその一部またはすべてがエステル結合によって、さらに上記一般式（２）で示される基を末端基とし、上記一般式（３）で示される構造を構成単位とする分岐構造を有していても良い。
【００２０】
アリルエステルオリゴマーにおいて、前記一般式（２）で示される末端基の数は少なくとも２個であり、前記一般式（３）のＸが分岐構造を有する場合には３個以上となる。そのため、各末端基のＲ3も同一分子中に複数個存在することになるが、これらの各Ｒ3は必ずしも同じ種類でなくてもよく、ある末端はアリル基、他の末端はメタリル基という構造でもよい。また、全てのＲ3がアリル基またはメタリル基である必要はなく、硬化性を損なわない範囲で、その一部はメチル基またはエチル基等の非重合性基でもよい。
【００２１】
Ａ2で示される構造についても同様に、各末端基で異なっていてもよい。例えば、ある末端のＡ2はベンゼン環、他方はシクロヘキサン環という構造でもよい。
【００２２】
一般式（２）におけるＡ2はジカルボン酸に由来する脂環式構造、または芳香環構造を有する有機残基である。ジカルボン酸に由来する部分はＡ2に隣接するカルボニル構造で示されている。したがって、Ａ2の部分はベンゼン骨格やシクロヘキサン骨格を示す。
【００２３】
Ａ2構造を誘導するジカルボン酸としては特に制限はないが、原料の入手しやすさの点からは、テレフタル酸、イソフタル酸、フタル酸、１，４−シクロヘキサンジカルボン酸、１，２−シクロヘキサンジカルボン酸、１，３−シクロヘキサンジカルボン酸、１，４−ナフタレンジカルボン酸、１，５−ナフタレンジカルボン酸、２，７−ナフタレンジカルボン酸、ジフェニル−ｍ，ｍ’−ジカルボン酸、ジフェニル−ｐ，ｐ’−ジカルボン酸、ベンゾフェノン−４，４’−ジカルボン酸、ｐ−フェニレンジ酢酸、ｐ−カルボキシフェニル酢酸、メチルテレフタル酸、テトラクロルフタル酸が好ましく、テレフタル酸、イソフタル酸、フタル酸、１，４−シクロヘキサンジカルボン酸が特に好ましい。
【００２４】
また、本発明の効果を損なわない範囲であれば、マレイン酸、フマル酸、イタコン酸、シトラコン酸、無水エンディック酸、無水クロレンド酸等の（反応時において）非環状のジカルボン酸を使用してもよい。
【００２５】
一般式（３）で示される構造単位は、アリルエステルオリゴマー中に少なくとも１つは必要であるが、この構造が繰り返されることによりアリルエステルオリゴマー全体の分子量がある程度大きくなった方が適切な粘度が得られ作業性が向上し、硬化物の靭性も向上するので好ましい。しかし、分子量が大きくなりすぎると架橋点間分子量が大きくなりすぎＴgが低下し、耐熱性が低下するおそれもある。用途に応じて適切な分子量に調整することが好ましい。
【００２６】
アリルエステルオリゴマーの重量平均分子量は５００〜２００，０００が好ましく、１，０００〜１００，０００がさらに好ましい。
【００２７】
また、一般式（３）におけるＡ3はジカルボン酸に由来する脂環式構造または芳香環構造を有する有機残基であり、その定義及び好ましい化合物の例は一般式（２）におけるＡ2と同様である。一般式（３）中のＸは、多価アルコールから誘導された有機残基を表す。
【００２８】
多価アルコールは２個以上の水酸基を有する化合物であり、Ｘは、多価アルコールの水酸基以外の骨格部分を示す。
【００２９】
また、多価アルコール中の水酸基の数は少なくとも２個あればよく、原料となる多価アルコールが３価以上、すなわち、水酸基が３個以上のときは、未反応の水酸基が残っていてもよい。
【００３０】
多価アルコールの具体例としては、エチレングリコール、プロピレングリコール、１，３−プロパンジオール、１，４−ブタンジオール、２−メチル−１，３−プロパンジオール、１，３−ブタンジオール、１，５−ペンタンジオール、ネオペンチルグリコール、１，６−ヘキサンジオール、１，４−シクロヘキサンジメタノール、ジエチレングリコール、イソシアヌル酸のエチレンオキシド３モル付加体、ペンタエリスリトール、トリシクロデカンジメタノール、グリセリン、トリメチロールプロパン、ペンタエリスリトールのエチレンオキシド３モル付加体、Ｄ−ソルビトール及び水素化ビスフェノールＡ等が挙げられる。これらの化合物の製造方法としては特に制限はないが、例えば特公平６−７４２３９号公報に挙げられる方法で製造することができる。
【００３１】
アリルエステルオリゴマー中の一般式（３）で示される構造単位は、同一の構造単位が繰り返されていてもよいが、異なる構造単位が含まれていてもよい。すなわち、アリルエステルオリゴマーは共重合タイプでもよい。この場合、１つのアリルエステルオリゴマーには数種類のＸが存在することになる。例えば、Ｘの１つがプロピレングリコール由来の残基、もう１つのＸがトリメチロールプロパン由来の残基である構造でもよい。この場合、アリルエステルオリゴマーはトリメチロールプロパン残基の部分で枝分かれすることになる。Ａ3も同様にいくつかの種類が存在してもよい。
【００３２】
以下にＲ3がアリル基、Ａ2及びＡ3がイソフタル酸由来の残基、Ｘがプロピレングリコールとトリメチロールプロパンの場合の構造式の一例を示す。ただしこの他にも繰り返し単位の長さが異なる等、多種類の分子が存在する。
【化６】
2018103446.tif 000008
【００３３】
［硬化剤］
アリルエステル樹脂組成物は硬化剤を含むことができる。硬化剤としては特に制限はなく、一般に重合性樹脂の硬化剤として知られているものを用いることができる。中でも、アリル基の重合開始の点からラジカル重合開始剤が望ましい。ラジカル重合開始剤としては、有機過酸化物、光重合開始剤、アゾ化合物等が挙げられる。
【００３４】
有機過酸化物としては、ジアルキルパーオキサイド、ジアシルパーオキサイド、ハイドロパーオキサイド、ケトンパーオキサイド、パーオキシエステル等の公知のものが使用可能であり、その具体例としては、ベンゾイルパーオキサイド、１，１−ビス（ｔ−ブチルパーオキシ）シクロヘキサン、２，２−ビス（４，４−ジブチルパーオキシシクロヘキシル）プロパン、ｔ−ブチルパーオキシ−２−エチルヘキサネート、２，５−ジメチル−２，５−ジ（ｔ−ブチルパーオキシ）ヘキサン、２，５−ジメチル−２，５−ジ（ベンゾイルパーオキシ）ヘキサン、ｔ−ブチルパーオキシベンゾエート、ｔ−ブチルクミルパーオキサイド、ｐ−メチルハイドロパーオキサイド、ｔ−ブチルハイドロパーオキサイド、クメンハイドロパーオキサイド、ジクミルパーオキサイド、ジ−ｔ−ブチルパーオキサイド、ｔ−ヘキシルパーオキシイソプロピルモノカーボネート、ｔ−ブチルパーオキシイソプロピルモノカーボネート及び２，５−ジメチル−２，５−ジブチルパーオキシヘキシン−３等が挙げられる。
【００３５】
光重合開始剤としては、２，２−ジメトキシ−１，２−ジフェニルエタン−１−オン、１−ヒドロキシシクロヘキシルフェニルケトン、ベンゾフェノン、２−メチル−１−（４−メチルチオフェニル）−２−モルホリノプロパン−１、２−ベンジル−２−ジメチルアミノ−１−（４−モルホリノフェニル）−ブタノン−１、２−ヒドロキシ−２−メチル−１−フェニルプロパン−１−オン及び２，４，６−トリメチルベンゾイルジフェニルホスフィンオキサイド等が挙げられる。
【００３６】
アゾ化合物としては、２，２’−アゾビス（４−メトキシ−２，４−ジメチルバレロニトリル）、２，２’−アゾビス（２，４−ジメチルバレロニトリル）、ジメチル２，２’−アゾビス（２−メチルプロピオネート）、２，２’−アゾビス（２−メチルブチロニトリル）、１，１’−アゾビス（シクロヘキサン−１−カルボニトリル）、２，２’−アゾビス［Ｎ−（２−プロペニル）−２−メチルプロピオンアミド］、１−［（１−シアノ−１−メチルエチル）アゾ］ホルムアミド、２，２’−アゾビス（Ｎ−ブチル−２−メチルプロピオンアミド）、２，２’−アゾビス（Ｎ−シクロヘキシル−２−メチルプロピオンアミド）などが挙げられる。
【００３７】
ラジカル重合開始剤は１種単独で、または２種以上を混合または組み合わせて用いてもよい。
【００３８】
硬化剤の配合量には特に制限はないが、アリルエステル樹脂組成物中の全ラジカル重合性成分１００質量部に対し、０．１〜１０質量部が好ましく、０．５〜５質量部がより好ましい。硬化剤の配合量が０．１質量部より少ないと、配合の効果が得られない場合があり、また配合量が１０質量部を超えると、最終的な硬化物がもろくなり、機械強度が低下する場合がある。
【００３９】
［反応性モノマー］
アリルエステル樹脂組成物は反応性モノマー（反応性希釈剤）を含むことができる。反応性モノマーは、硬化反応速度のコントロール、粘度調整（作業性の改善）、架橋密度の向上、機能付加等を目的として添加される。
【００４０】
反応性モノマーとしては特に制限はなく、種々のものが使用できるが、アリルエステルオリゴマーと反応させるためにはビニル基、アリル基等のラジカル重合性の炭素−炭素二重結合を有するモノマーが好ましい。例えば、不飽和脂肪酸エステル、芳香族ビニル化合物、飽和脂肪酸または芳香族カルボン酸のビニルエステル及びその誘導体、架橋性多官能モノマー等が挙げられる。中でも、架橋性多官能性モノマーを使用すれば、硬化物の架橋密度や硬度を制御することができる。反応性モノマーの好ましい具体例を以下に示す。
【００４１】
不飽和脂肪酸エステルとしては、メチル（メタ）アクリレート、エチル（メタ）アクリレート、ブチル（メタ）アクリレート、２−エチルヘキシル（メタ）アクリレート、オクチル（メタ）アクリレート、ドデシル（メタ）アクリレート、オクタデシル（メタ）アクリレート、ジシクロペンテニル（メタ）アクリレート、ジシクロペンテニルオキシエチル（メタ）アクリレート、ジシクロペンタニル（メタ）アクリレート、イソボルニル（メタ）アクリレート、シクロヘキシル（メタ）アクリレート及びメチルシクロヘキシル（メタ）アクリレート等の（メタ）アクリル酸脂肪族エステル；
フェニル（メタ）アクリレート、ベンジル（メタ）アクリレート、フェノキシエチル（メタ）アクリレート、１−ナフチル（メタ）アクリレート、フルオロフェニル（メタ）アクリレート、クロロフェニル（メタ）アクリレート、シアノフェニル（メタ）アクリレート、メトキシフェニル（メタ）アクリレート及びビフェニル（メタ）アクリレート等の芳香族系（メタ）アクリル酸エステル；
フルオロメチル（メタ）アクリレート及びクロロメチル（メタ）アクリレート等のハロアルキル（メタ）アクリレート；
さらに、グリシジル（メタ）アクリレート、アルキルアミノ（メタ）アクリレート、及びα−シアノアクリル酸エステル等が挙げられる。
【００４２】
芳香族ビニル化合物としては、スチレン、α−メチルスチレン、クロロスチレン、スチレンスルホン酸、４−ヒドロキシスチレン及びビニルトルエン等が挙げられる。
【００４３】
飽和脂肪酸または芳香族カルボン酸のビニルエステル及びその誘導体としては、酢酸ビニル、プロピオン酸ビニル及び安息香酸ビニル等が挙げられる。
【００４４】
架橋性多官能モノマーとしては、エチレングリコールジ（メタ）アクリレート、ジエチレングリコールジ（メタ）アクリレート、トリエチレングリコールジ（メタ）アクリレート、テトラエチレングリコールジ（メタ）アクリレート、トリプロピレングリコールジ（メタ）アクリレート、１，３−ブチレングリコールジ（メタ）アクリレート、１，４−ブタンジオールジ（メタ）アクリレート、１，５−ペンタジオールジ（メタ）アクリレート、１，６−ヘキサジオールジ（メタ）アクリレート、ネオペンチルグリコールジ（メタ）アクリレート、トリシクロデカンジ（メタ）アクリレート、オリゴエステルジ（メタ）アクリレート、ポリブタジエンジ（メタ）アクリレート、２，２−ビス（４−（メタ）アクリロイルオキシフェニル）プロパン及び２，２−ビス（４−ω−（メタ）アクリロイロキシピリエトキシ）フェニル）プロパン等のジ（メタ）アクリレート；
【００４５】
フタル酸ジアリル、イソフタル酸ジアリル、イソフタル酸ジメタリル、テレフタル酸ジアリル、トリメリット酸トリアリル、２，６−ナフタレンジカルボン酸ジアリル、１，５−ナフタレンジカルボン酸ジアリル、１，４−キシレンジカルボン酸ジアリル及び４，４’−ジフェニルジカルボン酸ジアリル等の芳香族カルボン酸ジアリル類；
１，４−シクロヘキサンジカルボン酸ジアリル、１，２−シクロヘキサンジカルボン酸ジアリル、１，３−シクロヘキサンジカルボン酸ジアリル及びジビニルベンゼン等の二官能の架橋性モノマー；
トリメチロールエタントリ（メタ）アクリレート、トリメチロールプロパントリ（メタ）アクリレート、ペンタエリスリトールトリ（メタ）アクリレート、トリ（メタ）アリルイソシアヌレート、トリ（メタ）アリルシアヌレート、トリアリルトリメリテート及びジアリルクロレンデート等の三官能の架橋性モノマー；
さらにペンタエリスリトールテトラ（メタ）アクリレート、ジトリメチロールプロパンポリ（メタ）アクリレート、ジペンタエリスリトールポリ（メタ）アクリレート等の四官能以上の架橋性基を有するモノマー等が挙げられる。
【００４６】
上記の反応性モノマーは、１種単独で、または２種以上を混合または組み合わせて用いることができる。
【００４７】
これらの反応性モノマーの樹脂成分の配合量は特に制限はないが、（メタ）アリル基とエステル構造を有する化合物１００質量部に対して、１〜１０００質量部が好ましく、２〜５００質量部がより好ましく、５〜１００質量部が特に好ましい。反応性モノマーの配合量が１質量部未満であると、配合の効果が得られ難い。また、反応性モノマーとして単官能モノマーを使用した場合には、配合量が多すぎると、架橋密度が低くなり硬度が不十分になることがある。また、使用量が１０００質量部を超えるとアリルエステル樹脂自体の優れた透明性や機械強度が低下する場合がある。
【００４８】
［添加剤］
アリルエステル樹脂組成物には、硬度、強度、成形性、耐久性、耐水性、色相を改良する目的で、酸化防止剤、滑剤、紫外線吸収剤、着色剤、難燃剤、架橋助剤、無機充填材、有機充填材等の添加剤を添加することができる。
【００４９】
酸化防止剤としては、特に制限はなく、一般に用いられているものを用いることができる。中でも、ラジカル連鎖禁止剤であるフェノール系酸化防止剤やアミン系酸化防止剤が好ましく、フェノール系酸化防止剤が特に好ましい。フェノール系酸化防止剤としては２，６−ｔ−ブチル−ｐ−クレゾール、２，６−ｔ−ブチル−４−エチルフェノール、２，２’−メチレンビス（４−メチル−６−ｔ−ブチルフェノール）及び１，１，３−トリス（２−メチル−４−ヒドロキシ−５−ｔ−ブチルフェニル）ブタン等が挙げられる。
酸化防止剤の配合量としては、通常はアリルエステル樹脂組成物中の全ラジカル重合性成分１００質量部に対して０．０１〜５質量部が好ましい。
【００５０】
滑剤としては、特に制限はなく、一般に用いられているものを用いることができる。中でも、金属石鹸系滑剤、脂肪酸エステル系滑剤、脂肪族炭化水素系滑剤等が好ましく、金属石鹸系滑剤が特に好ましい。金属石鹸系滑剤としては、ステアリン酸バリウム、ステアリン酸カルシウム、ステアリン酸亜鉛、ステアリン酸マグネシウム及びステアリン酸アルミニウム等が挙げられる。これらは複合体として用いることもできる。
滑剤の配合量としては、通常はアリルエステル樹脂組成物中の全ラジカル重合性成分１００質量部に対して０．１〜５質量部が好ましい。
【００５１】
紫外線吸収剤としては、特に制限はなく、一般に用いられているものを用いることができる。中でも、ベンゾフェノン系紫外線吸収剤、ベンゾトリアゾール系紫外線吸収剤、シアノアクリレート系紫外線吸収剤が好ましく、特に、ベンゾフェノン系紫外線吸収剤が好ましい。ベンゾフェノン系紫外線吸収剤としては、２−（２’−ヒドロキシ−５’−メチルフェニル）ベンゾトリアゾール、２−（２’−ヒドロキシ−５’−ブチルフェニル）ベンゾトリアゾール及び２−（２−ヒドロキシ−３’−ｔ−ブチルフェニル）ベンゾトリアゾール等が挙げられる。
紫外線吸収剤の配合量としては、通常はアリルエステル樹脂組成物中の全ラジカル重合性成分１００質量部に対して０．０１〜１質量部が好ましい。
【００５２】
着色剤としては、アントラキノン系、アゾ系、カルボニウム系、キノリン系、キノンイミン系、インジゴイド系、フタロシアニン系等の有機顔料、アゾイック染料、硫化染料等の有機染料、ウルトラマリン、チタンイエロー、黄色酸化鉄、亜鉛黄、クロムオレンジ、モリブデンレッド、コバルト紫、コバルトブルー、コバルトグリーン、酸化クロム、酸化チタン、硫化亜鉛、カーボンブラック等の無機顔料等が挙げられる。その配合量は特に限定されない。
【００５３】
難燃剤としては、臭素化エポキシ化合物、酸変性臭素化エポキシ化合物、アクリロイル基を有する臭素化エポキシ化合物、アクリロイル基を有する酸変性臭素化エポキシ化合物等のような臭素含有化合物、赤リン、酸化スズ、アンチモン系化合物、水酸化ジルコニウム、メタホウ酸バリウム、水酸化アルミニウム、水酸化マグネシウム等の無機系難燃剤、リン酸アンモニウム化合物、ホスフェート化合物、芳香族縮合リン酸エステル、含ハロゲン縮合リン酸エステル、含窒素リン化合物、ホスファゼン化合物等のリン系化合物等が挙げられる。
難燃剤の配合量としては、他の配合物の種類、量等により変わるが、一般的には、アリルエステル樹脂組成物中の全ラジカル重合性成分１００質量部に対して１０〜５０質量部が好ましい。難燃剤が１０質量部未満では十分な難燃効果が期待できず、５０質量部を超えると透明性が低下する場合があり好ましくない。
【００５４】
架橋助剤とは、熱重合開始剤による部分架橋処理に際し架橋助剤として働く化合物であり、具体的にはジビニルベンゼン、トリアリルイソシアヌレートのような多官能性ビニルモノマーが例示される。
架橋助剤の配合量は、他の配合物の種類、量により変わるが、一般的には、アリルエステル樹脂組成物中の全ラジカル重合性成分１００質量部に対して、１〜３０質量部が好ましい、架橋助剤が１質量部未満では配合による十分な効果が期待できず、３０質量部を超えるとアリルエステル樹脂の柔軟性が低下する場合があり好ましくない。
【００５５】
無機充填材としては、硫酸バリウム、チタン酸バリウム、酸化ケイ素粉、微粉状酸化ケイ素、結晶性シリカ、無定形シリカ、タルク、クレー、炭酸マグネシウム、炭酸カルシウム、酸化アルミニウム、水酸化アルミニウム、雲母粉、ガラス球、ガラス繊維、炭素繊維等の公知慣用の無機充填材を例示できるが、これらに限定されるものではない。
有機充填材の具体例としては、アクリル樹脂、メラミン樹脂、スチレン樹脂、シリコーン樹脂、シリコーンゴム、フッ素樹脂等の公知慣用の有機充填材を例示できるが、これらに限定されるものではない。
これらの無機充填材や有機充填材は、１種または２種以上を組み合わせて用いることができ、本発明の主旨を損ねない範囲、すなわち本発明のアリルエステル樹脂組成物中の全ラジカル重合性成分１００質量部に対して１〜５０質量部で添加することができる。
【００５６】
さらに、アリルエステル樹脂組成物には、必要に応じて、ハイドロキノン、ハイドロキノンモノメチルエーテル、ｔ−ブチルカテコール、ピロガロール、フェノチアジン等の公知慣用の重合禁止剤、シリカ、アスベスト、オルベン、ベントン、モンモリロナイト等の公知慣用の増粘剤、シリコーン系、フッ素系、アクリル系、高分子系等の消泡剤及び／またはレベリング剤、イミダゾール系、チアゾール系、トリアゾール系、シランカップリング剤等の密着性付与剤のような公知慣用の添加剤類を、本発明の主旨を損ねない範囲で添加することができる。
【００５７】
これらの添加剤は上述した具体例に制限されるものではなく、本発明の目的、または効果を阻害しない範囲であらゆるものを添加することができる。
【００５８】
［アリルエステル樹脂フィルム］
アリルエステル樹脂フィルムはフィルム化した前記アリルエステル樹脂組成物の硬化物であり、インサート成形品の製造に用いる。インサート成形品ではアリルエステル樹脂層となる。
【００５９】
アリルエステル樹脂フィルムの厚さは、０．１〜１ｍｍであり、０．１〜０．８ｍｍの範囲が好ましく、０．１〜０．５ｍｍの範囲がより好ましい。０．１ｍｍ以上であると硬度の高いフィルムインサート成形品が得られ、また加飾層を設けた際の見た目の質感も向上する。１ｍｍ以下であると製品コストを抑えることができる。
【００６０】
アリルエステル樹脂フィルムはアリルエステル樹脂組成物を硬化することにより製造することができる。硬化方法は、一定の表面硬度（鉛筆硬度４Ｈ以上）が得られれば制限されない。一定以上の表面硬度を得るには、アリルエステル樹脂組成物をフィルム形状に成形した後（例えば塗工）、光硬化及び熱硬化手法、もしくは熱硬化手法のみをとるのが好ましい。
【００６１】
アリルエステル樹脂組成物の硬化条件は特に制限はないが、ＰＥＴ（ポリエチレンテレフタレート）フィルムやＰＥＮ（ポリエチレンナフタレート）フィルム等の透明プラスチックフィルム、金属シート、もしくはガラス板上にアリルエステル樹脂組成物を塗工し流延させた後、光硬化及び熱硬化するか、もしくは熱硬化することが好ましい。
【００６２】
光硬化としては、紫外線照射法が使用できる。紫外線照射法は、例えば、紫外線ランプにより発生させた紫外線をアリルエステル樹脂組成物に照射させる。紫外線ランプには、メタルハライドランプ、高圧水銀ランプ、低圧水銀ランプ、パルス型キセノンランプ、キセノン／水銀混合ランプ、低圧殺菌ランプ、無電極ランプ、ＬＥＤランプ等があり、いずれも使用することができる。これらの紫外線ランプの中でも、メタルハライドランプもしくは高圧水銀ランプが好ましい。照射条件はそれぞれのランプ条件によって異なるが、照射露光量が２０〜５０００ｍＪ／ｃｍ2程度が好ましい。また、紫外線ランプには楕円型、放物線型、拡散型等の反射板を取り付け、冷却対策として熱カットフィルター等を装着するのが好ましい。また、硬化促進のために、予め３０〜８０℃に加温し、これに紫外線を照射してもよい。
【００６３】
熱硬化における加熱方法は特に限定されないが、熱風オーブン、遠赤外線オーブン等の均一性に優れた加熱方法がよい。加熱温度は約１００〜２００℃、好ましくは１２０〜１８０℃である。加熱時間は、加熱方法により異なり、熱風オーブンであれば０．５〜５時間、遠赤外線オーブンであれば０．５〜６０分間が好ましい。
【００６４】
光重合開始剤を用いた紫外線硬化や、有機過酸化物やアゾ化合物を用いた熱硬化は、ラジカル反応であるため酸素による反応阻害を受けやすい。硬化反応時の酸素による反応阻害を防止するため、アリルエステル樹脂組成物は、透明プラスチックフィルム、金属シート、もしくはガラス板上へ塗工、流延後、光硬化を実施する前に、アリルエステル樹脂組成物上へ透明カバーフィルムを施し、流延されたアリルエステル樹脂組成物表面の酸素濃度を１％以下にすることが好ましい。透明カバーフィルムは、表面に空孔がなく、酸素透過率の小さいもので、かつ紫外線硬化や熱硬化時に発生する熱に耐えられるものを使用する。例えば、ＰＥＴ（ポリエチレンテレフタレート）、ＰＥＮ（ポリエチレンナフタレート）、ＰＣ（ポリカーボネート）、ＰＰ（ポリプロピレン）、アセテート樹脂、アクリル樹脂、フッ化ビニル、ポリアミド、ポリアリレート、ポリエーテルスルホン、シクロオレフィンポリマー（ノルボルネン樹脂）等のフィルムであり、これらを単独で、あるいは２種類以上を組み合わせて使用できる。ただし、硬化後の硬化物との剥離が可能でなければならないため、これらの透明カバーフィルムの表面にシリコーン樹脂塗布、フッ素樹脂塗布等の易剥離処理が施されていてもよい。
【００６５】
本発明の一実施態様で使用するアリルエステル樹脂組成物は液状であることから、公知の塗布装置を用いて所定の形状や形態となるように塗布、塗工等を行うことができる。塗布方式としては、グラビアコート、ロールコート、リバースコート、ナイフコート、ダイコート、リップコート、ドクターコート、エクストルージョンコート、スライドコート、ワイヤーバーコート、カーテンコート、スピンコート等が挙げられる。塗布、塗工、成形時のアリルエステル樹脂組成物の好ましい粘度範囲としては常温で１００〜１００，０００ｍＰａ・ｓの範囲である。
【００６６】
［アリルエステル樹脂の構造］
アリルエステル樹脂は前述のようにアリルエステル樹脂組成物の硬化物である。アリルエステル樹脂組成物の主要成分であるアリルエステルオリゴマーは、式（４）で示されるアリルエステルオリゴマーのように複数の（メタ）アリル基を有する。硬化反応においてはこれらの（メタ）アリル基が付加重合を行うこととなる。アリルエステルオリゴマーには１分子中に（メタ）アリル基が複数存在するため、単純に線形の重合体とはならず、枝分かれ、分子間架橋等きわめて複雑な分子構造を有する架橋重合体（硬化物）が形成される。さらに反応性モノマーやその他の架橋剤（架橋性多官能モノマー等）も併せて硬化させると、反応性モノマー重合体による橋架け構造や架橋剤による橋架け点等も加わり、その硬化物の構造はさらに複雑となり、化学式や構造式で表記することは実質的に不可能であり、非実際的である。
【００６７】
［機能層］
アリルエステル樹脂層の少なくとも一方の面に機能層を有していてもよい。機能層はアリルエステル樹脂層の片面にあってもよいし、両面にあってもよい。機能層としては、ハードコート層、高屈折率層、導電層、活性エネルギー線遮蔽層、赤外線遮蔽層、磁性層、強磁性層、誘電体層、強誘電体層、エレクトロクロミック層、エレクトロルミネッセンス層、絶縁層、光吸収層、光選択吸収層、反射層、反射防止層、防眩層、撥水層、親水層、抗菌層、触媒層、光触媒層等が挙げられ、目的用途に適用される機能層であれば、特に制限されるものではない。
機能層は、公知の装置を用いて所定の形状や形態となるように塗布、塗工、蒸着、転写等を行うことにより形成することができる。
【００６８】
［接着剤層］
接着剤層に使用される接着剤は、アリルエステル樹脂と熱可塑性樹脂を接着させるためのものであり、ウレタン系、アクリル系、ポリエステル系、ポリアミド系、エチレン酢酸ビニル共重合体系等の各種バインダーの他、エポキシ樹脂系接着剤、シアノアクリレート系接着剤、ウレタン系接着剤、アクリル変成シリコーン樹脂系接着剤、酢酸ビニル樹脂系接着剤、クロロプレンゴム系溶剤型接着剤、合成ゴム系ラテックス型接着剤、エマルジョン型接着剤、ホットメルト型接着剤等のような各種接着剤を用いることができる。
接着剤層の厚みとしては１〜１００μｍが好ましく、さらに好ましくは５〜５０μｍである。１μｍより薄いと十分な接着強度が得られず、１００μｍを超えると製膜時に時間を要する、溶剤の残存等の問題を生ずる。
接着剤層は、予めアリルエステル樹脂フィルムの片面に形成して、熱可塑性樹脂のインサート成形を行うことが好ましい。
接着剤層は、液状の接着剤を公知の塗布装置を用いてアリルエステル樹脂フィルム表面に塗布、塗工等を行うことで形成することができる。塗布方式としては、グラビアコート、ロールコート、リバースコート、ナイフコート、ダイコート、リップコート、ドクターコート、エクストルージョンコート、スライドコート、ワイヤーバーコート、カーテンコート、スピンコート、スクリーンコート等が挙げられる。液状の接着剤が溶媒を含む場合は塗工後に溶媒を乾燥させる。
接着剤層は２層以上設けてもよい。
【００６９】
［熱可塑性樹脂層］
熱可塑性樹脂層を構成する樹脂には、射出成形が可能な公知の熱可塑性樹脂を用いることができる。具体的には、ポリカーボネート系樹脂、ＡＢＳ系樹脂、ポリスチレン系樹脂、アクリル系樹脂、ポリプロピレン系樹脂、ポリエチレン系樹脂を使用することができる。また、ポリカーボネート／ＡＢＳ系ポリマーアロイ、ＰＣ／ＡＳ系ポリマーアロイ、ＰＢＴ／ＡＢＳ系ポリマーアロイ等のポリマーアロイを使用することもできる。
熱可塑性樹脂層の厚みとしては０．３ｍｍ以上が好ましく、さらに好ましくは０．５ｍｍ以上である。０．３ｍｍ以上であれば、成形品の強度が十分に保たれる。また成形不良による生産性の低下の影響も小さくすることができる。厚みの上限は特にない。所望の成形品の形状に合わせて適切に設定すればよい。
【００７０】
熱可塑性樹脂には、硬度、強度、成形性、耐久性、耐水性、色相等を改良する目的で無機充填材、有機充填材、酸化防止剤、滑剤、紫外線吸収剤、着色剤、難燃剤等を添加することができる。
無機充填剤の具体例としては酸化チタン、酸化亜鉛、硫酸バリウム、シリカ、炭酸カルシウム、酸化鉄、アルミナ、チタン酸カルシウム、水酸化アルミニウム、水酸化マグネシウム、水酸化カルシウム、炭酸マグネシウム、硫酸カルシウム、硫酸ナトリウム、亜硫酸カルシウム、珪酸マグネシウム（タルク）、珪酸アルミニウム（マイカ）、珪酸カルシウム（ウォラストナイト）、クレー、ガラスビーズ、ガラスパウダー、ガラスフレーク、ガラス繊維、カーボン繊維、シリカアルミナ繊維、ジルコニア繊維、ホウ素繊維、窒化ホウ素繊維、窒化珪素繊維、チタン酸カリウム繊維、金属繊維等の無機繊維等が挙げられる。充填剤の形状としては球状、立方形状、粒状、針状、板状、繊維状が挙げられるが、板状、針状、繊維状が好ましい。
有機充填剤の具体例としてはアラミド繊維、生分解性繊維、セルロース繊維、フッ素樹脂繊維、ポリエステル繊維等が挙げられる。充填剤の形状としては球状、立方形状、粒状、針状、板状、繊維状が挙げられるが繊維状が好ましい。
酸化防止剤、滑剤、紫外線吸収剤、着色剤及び難燃剤としては、アリルエステル樹脂組成物の説明で示したものと同様のものを使用することができる。ただしその添加量は熱可塑性樹脂の特性に合わせて変えることができる。
【００７１】
［プライマー層］
本発明の一実施態様におけるフィルムインサート成形品は、アリルエステル樹脂層と接着剤層との密着性を向上させるために、両層間に少なくとも１層のプライマー層を設けることができる（図２）。
【００７２】
プライマー層に含まれるバインダー樹脂としては、光硬化性樹脂、熱硬化性樹脂、熱可塑性樹脂等が挙げられる。
【００７３】
光硬化性樹脂の具体例としては、ポリウレタン（メタ）アクリレート、エポキシ（メタ）アクリレート、ポリエステル（メタ）アクリレート、ポリエーテル（メタ）アクリレートが挙げられる。これら光硬化性樹脂は１種を単独で用いてもよく、２種以上を併用してもよい。
【００７４】
熱硬化性樹脂の具体例としては、ウレタン樹脂、エポキシ樹脂、フェノール樹脂、不飽和ポリエステル樹脂、ビニルエステル樹脂、ビスマレイミド樹脂、ユリア樹脂、メラミン樹脂等が挙げられる。これら熱硬化性樹脂は１種を単独で用いてもよく、２種以上を併用してもよい。
【００７５】
熱可塑性樹脂の具体例としては、アクリル系樹脂、ビニル系樹脂、ウレタン系樹脂、オレフィン系樹脂、ポリイミド樹脂等の合成樹脂、アセチルセルロース等のセルロース誘導体等が挙げられる。これら熱可塑性樹脂は１種を単独で用いてもよく、２種以上を併用してもよい。
【００７６】
プライマー層の厚みは１〜１００μｍが好ましく、さらに好ましくは５〜５０μｍである。厚みが１μｍ以上であれば、十分な接着強度が得られる。厚みが１００μｍ以下であれば、製膜時の時間が短縮され、溶剤の残存等も少なくすることができる。
【００７７】
プライマー層は、装飾機能を付与するために着色剤を含有することができる。着色剤を含有する場合、プライマー層は後述の加飾層の機能を併せ持つことができる。
通常、プライマー層はフィルムインサート成形品の全面に設けられるため、着色剤を含有するプライマー層により部分的に装飾を施したいときは、プライマー層を形成するための着色剤を複数種用意し印刷技術により塗り分けて行うことができる。また、プライマー層とは別に、部分的な装飾を施すための加飾層を設けることもできる（例えば図１３）。
【００７８】
着色剤としては、例えば、顔料、染料、金属粉、蛍光顔料、蓄光顔料等が挙げられる。
顔料は特に制限されるものではないがアントラキノン系、アゾ系、カルボニウム系、キノリン系、キノンイミン系、インジゴイド系、フタロシアニン系等の有機顔料、シリカ、ウルトラマリン、チタンイエロー、黄色酸化鉄、亜鉛黄、クロムオレンジ、モリブデンレッド、コバルト紫、コバルトブルー、コバルトグリーン、酸化クロム、酸化チタン、硫化亜鉛、カーボンブラック、炭酸カルシウム、タルク等の無機顔料、アルミニウム、硫化亜鉛（蛍光顔料）等の機能性顔料が挙げられる。
【００７９】
プライマー層は先にアリルエステル樹脂フィルムの片面に形成し、その上に接着剤層を形成することが好ましい。その後、熱可塑性樹脂のインサート成形を行う。
【００８０】
［加飾層］
本発明の一実施態様におけるフィルムインサート成形品は、上記プライマー層に加えて、着色、絵柄、光沢、金属調等の装飾を施すために加飾層を有することができる。加飾層は、アリルエステル樹脂層とプライマー層との間、またはプライマー層と接着剤層との間に設けることができ、プライマー層と接着剤層との間に設けることが好ましい。
【００８１】
加飾層５は、アリルエステル樹脂層１またはプライマー層４の全面に設けることができ、また図１３に示すように一部に形成してもよい。例えば、インサート成形品の周辺部のみに額縁状の着色部を形成する態様であってもよい。
【００８２】
加飾層は、前記プライマー層と同様の材料が使用できる。装飾のための着色剤等についても同様の材料が使用できる。
【００８３】
加飾層の厚みは１〜１００μｍが好ましく、さらに好ましくは５〜５０μｍである。１μｍ以上であれば十分な接着強度が得られる。１００μｍ以下であれば、製膜時の時間が短縮され、溶剤の残存等も少なくなくすることができる。
【００８４】
加飾層は先にアリルエステル樹脂フィルムの片面に形成し、その上にプライマー層及び接着剤層を形成するか、アリスエステル樹脂フィルムの上に形成されたプライマー層の上に形成し、次いで接着剤層を形成することが好ましい。その後、熱可塑性樹脂のインサート成形を行う。
【００８５】
（II）フィルムインサート成形品の製造方法
本発明の一実施態様におけるフィルムインサート成形品は、アリルエステル樹脂フィルムの一方の面に少なくとも１層の接着剤層を形成することを含むフィルムインサート成形用フィルムを製造する第１工程、及び得られたフィルムインサート成形用フィルムを、接着剤層が内側となるようにして一対の成形用金型のキャビティ内に挿入し、加熱加圧により溶融した熱可塑性樹脂を充填する第２工程を含む。
【００８６】
第１工程：フィルムインサート成形用フィルムの製造
フィルムインサート成形用フィルム１０はアリルエステル樹脂フィルム１ａの一方の面に少なくとも１層の接着剤層２を製膜することで得られる（図４）。接着剤層の製膜方法は特に制限はないが、コーティング法、転写法等の公知の方法を用いることができる。
コーティング法としては、例えば、接着剤成分を溶剤に溶解した接着剤溶液をフィルムの表面に塗布し、溶剤成分を乾燥させる溶液コーティング法や、溶融した接着剤をフィルム表面に押出しするエクストルージョンコーティング法等が挙げられる。コーティング法の中でも特にグラビア方式やスクリーン方式が好ましい。
接着剤を製膜する際のフィルムインサート成形用フィルムの形状に特に制限はなく、ロール状、シート状、その他の形状のものが使用できる。
【００８７】
プライマー層を設ける場合は、アリルエステル樹脂フィルム１ａの一方の面に、接着剤層２を製膜する前に、プライマー層４を製膜する（図５）。プライマー層の製膜方法としては溶剤にバインダー樹脂や任意成分としての着色剤等のプライマー層を形成するための成分が溶解、分散された組成物をグラビア方式、スクリーン方式、グラビアオフセット方式等により塗布し、溶剤を乾燥することにより行う。中でもグラビア方式、スクリーン方式が好ましい。
プライマー層の製膜はアリルエステル樹脂フィルムの全面に行うことが好ましい。
プライマー層が光硬化性樹脂、熱硬化性樹脂を含む場合、加熱や活性エネルギー線の照射により、硬化させ、膜強度を高めることができる。
【００８８】
加飾層５を設ける場合は、プライマー層４の上面に、接着剤層２を製膜する前に、加飾層５を製膜する（図６）。
加飾層の製膜方法としては、溶剤にバインダー樹脂、顔料等の加飾層を形成するための成分が溶解、分散されたインキ、塗料をグラビア方式、スクリーン方式、グラビアオフセット方式等により塗布し、溶剤を乾燥することにより行う。中でもグラビア方式、スクリーン方式が好ましい。
加飾層５の製膜はプライマー層４の全面に行ってもよいし、目的とする意匠性を得るために部分的に製膜してもよい（図１３）。また、２層以上製膜してもよい。
加飾層が光硬化性樹脂、熱硬化性樹脂を含む場合、目的とする絵柄に加飾層を製膜した後、加熱や活性エネルギー線の照射により、硬化させ、膜強度を高めることができる。
また、図示していないが、加飾層５はアリルエステル樹脂フィルム１ａの一方の面に、プライマー層４を製膜する前に製膜することもできる。
【００８９】
機能層６を設ける場合、アリルエステル樹脂フィルム１ａの一方の面に機能層６を製膜し、その上に接着剤層２を製膜してもよいし（図７）、アリルエステル樹脂フィルム１ａの一方の面に機能層６を製膜し、その反対の面に接着剤層２を製膜してもよい（図８）。
【００９０】
プライマー層４及び機能層６を設ける場合は、アリルエステル樹脂フィルム１ａの一方の面に機能層６を製膜し、その上にプライマー層４及び接着剤層２を製膜してもよいし（図９）、アリルエステル樹脂フィルム１ａの一方の面に機能層６を製膜し、その反対の面にプライマー層４及び接着剤層２を製膜（図１０、図１４）してもよい。
【００９１】
プライマー層４、加飾層５及び機能層６を設ける場合は、アリルエステル樹脂フィルム１ａの一方の面に機能層６を製膜し、その上にプライマー層４、加飾層５及び接着剤層２を製膜してもよいし（図１１）、アリルエステル樹脂フィルム１ａの一方の面に機能層６を製膜し、その反対の面にプライマー層４、加飾層５及び接着剤層２を製膜してもよい（図１２）。
【００９２】
第２工程：熱可塑性樹脂の充填
第１工程で得られたフィルムインサート成形用フィルム及び充填用の熱可塑性樹脂を用いてフィルムインサート成形を行う。フィルムインサート成形は従来知られた方法を用いることができる。
本発明の一実施態様においては、図１５に示すように、一対のインサート成形用金型２０のキャビティ内にフィルムインサート成形用フィルム１０を入れ、前記フィルムの接着剤層側から加熱加圧により溶融した熱可塑性樹脂３ａを充填する。
【００９３】
具体的には、まず金型２１と金型２２の間にフィルムインサート成形用フィルム１０を挿入する（図１５（ａ））。枚葉のフィルムを１枚ずつ挿入してもよいし、長尺の加飾フィルムを間欠的に挿入してもよいが、フィルムの割れを抑制するためには、枚葉のフィルムを挿入する方が好ましい。
金型内部でのフィルムの固定は、例えばフィルムに設けた固定用穴に固定用ピンを差し込む方法や、真空吸引により金型に固定する方法等が挙げられる。
【００９４】
インサート成形用金型を閉じた後（図１５（ｂ））、金型に設けた樹脂射出口より熱可塑性樹脂３ａをキャビティ内に射出充填させ、同時に熱可塑性樹脂の表面にフィルムインサート成形用フィルムを、接着剤を介して接着させ（図１５（ｃ））、次いで金型２１と金型２２を開き、フィルムインサート成形品を取り出す（図１５（ｄ））。熱可塑性樹脂充填時のフィルムインサート成形用フィルムの割れを抑制するため、金型２１と金型２２を閉じた際に、フィルムインサート成形用フィルムが２つの型に挟まれないようにする等、フィルムインサート成形用フィルムに過剰な負荷がかからないような処方をとることが望ましい。
【００９５】
インサート成形用の金型は、必要により加温、冷却することができる。対となる金型２１と金型２２の温度は同じであってもよいし、それぞれ別の温度で制御してもよい。
【００９６】
キャビティ内に熱可塑性樹脂を導入するゲートの形状としてはダイレクトゲート方式、ディスクゲート方式、サイドゲート方式、ファンゲート方式、フィルムゲート方式、トンネルゲート方式等の各種方式をフィルムインサート成形品の形状に応じて適用できる。
【００９７】
［フィルムインサート成形品の加工方法］
フィルムインサート成形品は必要に応じ、公知の切断、切削、穴あけ加工を行うことができる。加工方法としては、例えば、鋸盤法、コンターマシン法、シャーリング法、旋盤法、ルータ加工、ガス切断法、レーザー切断法、プラズマ切断法、ウォータージェット切断法等が挙げられる。
【実施例】
【００９８】
以下に本発明について代表的な例を示し、さらに具体的に説明する。
実施例及び比較例で用いた物性の評価方法は以下の通りである。
【００９９】
［鉛筆硬度］
表面硬度の指標としてＪＩＳ  Ｋ５６００−５−４に準じて鉛筆硬度を測定した。具体的には、被測定物に対し円柱状に削った鉛筆芯を４５度の角度に傾けて上から７５０ｇの荷重を掛けた状態で、被測定物の表面を１０ｍｍ程度引掻いて傷の有無を確認した。
【０１００】
［耐溶剤性］
被測定物の表面に対し、酢酸エチルを浸み込ませたＰＥＴ製のワイパーに５００ｇの荷重を掛けた状態で、速度１６００ｍｍ／ｍｉｎで１００回往復させて、フィルムインサート成形品の外観の変化を観察した。
【０１０１】
［耐久性］
被測定物の表面に対し、スチールウール♯００００番（製品名「ボンスター」（登録商標）、日本スチールウール株式会社製）を荷重を掛けた状態（２７ｍｍΦ、１５００ｇ）で、速度１８００ｍｍ／ｍｉｎで１００往復し、試験後、傷の有無を３波長蛍光ランプ下での目視により観察した。
【０１０２】
アリルエステル化合物１の合成：
蒸留装置の付いた２リットルの三口フラスコに、１，４−シクロヘキサンジカルボン酸ジアリル１６２５ｇ、トリメチロールプロパン１６７ｇ、ジブチル錫オキサイド０．８１３ｇを仕込み、窒素ガス気流下、１８０℃で生成してくるアルコールを留去しながら加熱した。留去したアルコールが約１７０ｇになったところで反応系内を約４時間かけて６．６ｋＰａまで減圧し、アルコールの留出速度を速めた。留出液が殆ど出なくなった時点で、反応系内を０．５ｋＰａに減圧し、さらに１時間反応させた後、反応物を冷却し、アリルエステル化合物１（以下、アリルエステルオリゴマー１とする。）を得た。
【０１０３】
アリルエステルオリゴマー１に含まれる分子の構造式の一例を下記に示す。
【化７】
2018103446.tif 000009
【０１０４】
アリルエステル樹脂フィルム１の作製：
アリルエステルオリゴマー１を６０質量部とペンタエリスリトールトリアクリレート２０質量部、トリアリルイソシアヌレート２０質量部、パーヘキシル（登録商標）Ｉ（日油（株）製）１質量部、Ｉｒｇａｃｕｒｅ（登録商標）ＴＰＯ（ＢＡＳＦ社製）０．５質量部を均一となるまで混合し、アリルエステル樹脂組成物１を調整した。次いで当該樹脂組成物を硬化後の厚さが１２０μｍとなるように厚さが１００μｍのＰＥＴフィルム上にアプリケーターを用いて塗布した。さらに塗布面に厚さが１００μｍのＰＥＴフィルムを被せた後、紫外線照射装置（アイグラフィックス（株）製アイグランデージ、メタルハライドランプ）を用いて３００ｍＷ／ｃｍ2、８００ｍＪ／ｃｍ2の条件で紫外線を照射して、樹脂組成物をゲル化（半硬化）させて半硬化フィルムを得た。
得られた半硬化フィルムを両面のＰＥＴフィルムを付けたままガラス板に挟み、１６０℃に保った強制対流式オーブンに入れ、１時間かけて硬化させた。硬化完了後に両面のＰＥＴフィルムを剥がすことで厚さが１２０μｍの透明なアリルエステル樹脂フィルム１を得た。
【０１０５】
アリルエステル樹脂フィルム２の作製：
アリルエステルオリゴマー１を８０質量部とトリメチロールプロパントリアクリレート２０質量部、パーヘキシル（登録商標）Ｉ（日油（株）製）１質量部、Ｉｒｇａｃｕｒｅ（登録商標）ＴＰＯ（ＢＡＳＦ社製）０．５質量部を均一となるまで混合し、アリルエステル樹脂組成物２を調整した。次いで当該樹脂組成物を硬化後の厚さが３００μｍとなるように厚さが１００μｍのＰＥＴフィルム上にアプリケーターを用いて塗布した。さらに塗布面に厚さが１００μｍのＰＥＴフィルムを被せた後、紫外線照射装置（アイグラフィックス（株）製アイグランデージ、メタルハライドランプ）を用いて３００ｍＷ／ｃｍ2、８００ｍＪ／ｃｍ2の条件で紫外線を照射して、樹脂組成物をゲル化（半硬化）させて半硬化フィルムを得た。
得られた半硬化フィルムを両面のＰＥＴフィルムを付けたままガラス板に挟み、１６０℃に保った強制対流式オーブンに入れ、１時間かけて硬化させた。硬化完了後に両面のＰＥＴフィルムを剥がすことで厚さが３００μｍの透明なアリルエステル樹脂フィルム２を得た。
【０１０６】
アリルエステル樹脂フィルム３の作製：
アリルエステル樹脂フィルム２の片面に真空蒸着法によりアルミニウムを蒸着し、アルミニウム膜を有する厚さ３００μｍのアリルエステル樹脂フィルム３を得た。
このフィルムのアルミニウム蒸着面の波長３８０−７８０ｎｍの領域の平均反射率は８６％であった。
【０１０７】
フィルムインサート成形用フィルム１の製造：
スクリーンインキ（帝国インキ製造株式会社製ＭＩＸ−ＨＦ（メタリック））１００質量部と希釈用溶剤１５部（帝国インキ製造株式会社製Ｃ−００２溶剤）、硬化剤３部（帝国インキ製造株式会社製２１０硬化剤）を混合して加飾層製膜用のインキを得た。次いでアリルエステル樹脂フィルム１の一方の面に２５０メッシュのスクリーンを用いてスクリーン印刷により前記インキを塗布し、８０℃に保った強制対流式オーブン内で１０分間加熱し、加飾層を形成した。
次に接着剤層用の接着剤溶液（帝国インキ製造株式会社製ＩＭＢ−ＨＦ００９バインダー）を加飾層上に２５０メッシュのスクリーンを用いてスクリーン印刷により塗布し、８０℃に保った強制対流式オーブン内で６０分間加熱することで接着剤層を形成し、フィルムインサート成形用フィルム１を得た。
【０１０８】
フィルムインサート成形用フィルム２の製造：
スクリーンインキ（帝国インキ製造株式会社製ＩＮＱ−ＨＦ）１００質量部と希釈用溶剤１５部（帝国インキ製造株式会社製Ｆ−００３溶剤）、硬化剤４部（帝国インキ製造株式会社製２００硬化剤）を混合して加飾層製膜用のインキを得た。次いでアリルエステル樹脂フィルム３のアルミニウム蒸着膜の上に２５０メッシュのスクリーンを用いてスクリーン印刷により前記インキを塗布し、８０℃に保った強制対流式オーブン内で１０分間加熱し、加飾層を形成した。
次に接着剤層用の接着剤溶液（帝国インキ製造株式会社製ＩＭＢ−ＨＦ００９バインダー）を加飾層上に２５０メッシュのスクリーンを用いてスクリーン印刷により塗布し、８０℃に保った強制対流式オーブン内で６０分間加熱することで接着剤層を形成し、フィルムインサート成形用フィルム２を得た。
【０１０９】
実施例１：フィルムインサート成形品１の製造
フィルムインサート成形用フィルム１を所定の形状に個片化し、８０℃に加熱された１対の金型内に配置した。次いで加熱溶融したポリカーボネート（ＰＣ）／ＡＢＳ系ポリマーアロイ（ガラス繊維１０質量％含有）をキャビティ内のインサート成形用フィルムの接着剤層側に射出成形し、インサート成形用フィルムと熱可塑性樹脂が一体化したフィルムインサート成形品１を得た。この成形品のアリルエステル樹脂層表面の鉛筆硬度を測定したところ、９Ｈであった。
【０１１０】
実施例２：フィルムインサート成形品２の製造
フィルムインサート成形用フィルム２を所定の形状に個片化し、８０℃に加熱された１対の金型内に配置した。次いで加熱溶融したＰＣ／ＡＢＳ系ポリマーアロイ（ガラス繊維１０質量％含有）をキャビティ内のインサート成形用フィルムの接着剤層側に射出成形し、インサート成形用フィルムと熱可塑性樹脂が一体化したフィルムインサート成形品２を得た。この成形品のアリルエステル樹脂層表面の鉛筆硬度を測定したところ、４Ｈであった。
【０１１１】
比較例１：フィルムインサート成形品３の製造
フィルムインサート成形用フィルム１の製造においてアリルエステル樹脂フィルム１を１２５μｍのＰＥＴフィルムに替え、フィルムインサート成形用フィルム３を作製した。
フィルムインサート成形用フィルム２をフィルムインサート成形用フィルム３に代えた以外は実施例２と同様に操作を行い、フィルムインサート成形品３を得た。この成形品のＰＥＴ樹脂層表面の鉛筆硬度を測定したところ、Ｈであった。
【０１１２】
比較例２：フィルムインサート成形品４の製造
フィルムインサート成形用フィルム２の製造においてアリルエステル樹脂フィルム３を厚み１２５μｍのアルミ蒸着層を有するＰＥＴに替え、フィルムインサート成形用フィルム４を作製した。
フィルムインサート成形用フィルム２をフィルムインサート成形用フィルム４に代えた以外は実施例２と同様に操作を行い、フィルムインサート成形品４を得た。この成形品のＰＥＴ樹脂層表面の鉛筆硬度を測定したところ、Ｈであった。
【０１１３】
比較例３：
実施例１においてフィルムインサート成形用フィルム１を金型内に挿入せず、ＰＣ／ＡＢＳ系ポリマーアロイ（ガラス繊維１０質量％含有）からなる樹脂層のみの射出成形品１を得た。この成形品の鉛筆硬度を測定したところ、ＨＢであった。
【０１１４】
比較例４：
８０℃に加熱された金型内に加熱溶融したＰＣ樹脂を射出し、ＰＣ樹脂層のみの射出成形品２を得た。この成形品の鉛筆硬度を測定したところ、２Ｂであった。
【０１１５】
実施例及び比較例で得た各成形品について、耐久性及び耐溶剤性を評価し、その結果を鉛筆硬度の値と共に表１に示す。
表１から明らかなように、実施例の成形品は傷がつきにくく、耐溶剤性に優れていることがわかる。
【０１１６】
【表１】
2018103446.tif 000010
【産業上の利用可能性】
【０１１７】
本発明のフィルムインサート成形品は高い表面硬度、耐久性及び耐溶剤性を有することから、輸送機器、生活家電、電子機器等に使用される部材として有用である。
【符号の説明】
【０１１８】
１  アリルエステル樹脂層
１ａ  アリルエステル樹脂フィルム
２  接着剤層
３  熱可塑性樹脂層
３ａ  熱可塑性樹脂
４  プライマー層
５  加飾層
６  機能層
１０  フィルムインサート成形用フィルム１０
２０  インサート成形用金型
２１  金型１
２２  金型２
【図１】
2018103446.tif 000014
【図２】
2018103446.tif 000015
【図３】
2018103446.tif 000016
【図４】
2018103446.tif 000017
【図５】
2018103446.tif 000018
【図６】
2018103446.tif 000019
【図７】
2018103446.tif 000020
【図８】
2018103446.tif 000021
【図９】
2018103446.tif 000022
【図１０】
2018103446.tif 000023
【図１１】
2018103446.tif 000024
【図１２】
2018103446.tif 000025
【図１３】
2018103446.tif 000026
【図１４】
2018103446.tif 000027
【図１５】
2018103446.tif 000028